(57)【要約】【課題】セメントミルクを用いて地山斜面に定着するにあたり、セメントミルクに埋没する部分の防錆性能を向上させたロックボルトやグラウンドアンカーなどのアンカーを提供する。【解決手段】ロックボルト１は、ネジ節棒鋼からなる異形棒鋼２の外周面に、一次防錆層として溶融亜鉛メッキ皮膜３を被覆し、さらにその外側にｐＨ値が１２．５以上の強アルカリ性環境下で耐性を有するポリビニルブチラール樹脂被覆層４を二次防錆層として積層した防錆構造であって、少なくともセメントミルクに埋没される部位に対してポリビニルブチラール樹脂被覆層４を設けたものである。セメントミルクが硬化する際に、ロックボルト１が強いアルカリ性環境下に置かれたときにもポリビニルブチラール樹脂被覆層４は変質することなく、セメントミルクの硬化体に亀裂が生じた場合には浸透水を遮断し、内側を錆から保護する。【選択図】      図１
2011140866.tif 000002
【特許請求の範囲】
【請求項１】
セメントミルクを介して削孔内に定着する異形棒鋼などの鋼製アンカー材からなるアンカーにおいて、前記鋼製アンカー材のセメントミルク層内に埋没する部分の表面に、ｐＨ１２．５以上の強アルカリ性環境下で耐性を有する防錆被覆層を設けたことを特徴とするアンカー。
【請求項２】
前記防錆被覆層が、鋼製アンカー材の全長に渡って設けられていることを特徴とする請求項１に記載のアンカー。
【請求項３】
前記防錆被覆層が、亜鉛メッキされた鋼製アンカー材の表面に設けられていることを特徴とする請求項１または２に記載のアンカー。
【請求項４】
前記防錆被覆層が、ポリビニルアセタール樹脂からなることを特徴とする請求項１ないし３のいずれか一項に記載のアンカー。
【請求項５】
前記防錆被覆層が、ポリビニルブチラール樹脂からなることを特徴とする請求項４に記載のアンカー。
【発明の詳細な説明】
【技術分野】
【０００１】
本発明は、軟弱な土砂斜面の安定化などを図る目的で地山斜面に打設するロックボルトあるいはグラウンドアンカー（以下、本明細書ではこれらを総称して「アンカー」という。）に関するものである。
【背景技術】
【０００２】
従来、一般の鉄筋コンクリート構造物に使われている竹節棒鋼やネジ節棒鋼などの異形棒鋼をアンカー材（補強材）として利用するロックボルトは、経済性や入手の容易さ等の理由により、法面や自然斜面などの地山斜面の地盤安定化の手段として広く使われている。これらのロックボルトは、地山斜面に設けた掘削孔にほぼ大半部分を挿入した状態で周囲にセメントミルクを注入充填し、その硬化により地盤に定着される。この場合、ロックボルトはスペーサ（センタライザ）を介して掘削孔の中心に設置され、セメントミルクの硬化体（以下、「セメント硬化体」という。）による適宜の被り厚を確保することで防錆が図られている。図３は、施工途中のロックボルト１０の頭部付近の状態を示したものである。この場合、ロックボルト１０を掘削孔１１の内部に挿入した状態でセメントミルクを掘削孔１１の開口付近に到達するまで注入することになる。ところが、掘削孔１１が傾斜面１２に対してほぼ直角に穿孔されている関係から、掘削孔１１の開口縁の最下部位置１１ａよりも上方空間にセメントミルクを充填することが困難であり、セメント硬化体１３の上面１３ａの上方に空隙部１４が残ることが避けられない。
【０００３】
そして、このような空隙部１４には雨水や浸透水が浸入し、ロックボルト１０の露出部分が貫通する空隙部１４の内部は、水が溜まりやすい状況にある。一方、ロックボルト１０の埋没部分、特にセメント硬化体１３の上面１３ａに近い内部では、ブリージング現象や注入途中での土砂の混入などが原因でロックボルト１０と周囲の硬化体１３との密着性が他の部分に比べて低下し、両者の境界面に微小な隙間が生じやすい。このため、空隙部１４に近い埋没部分を含むロックボルト１０の頭部は、きわめて厳しい腐食環境下に置かれることになる。また、削孔作業の効率化などから、ロックボルト１０の被り厚は、片側で１０ｍｍ程度を確保するのが通例であるが、ロックボルト１０の防錆面では非常に厳しい環境にある。このような条件下では、セメントミルクを注入充填する際にバイブレータの使用が困難であるから、セメント硬化体１３の内部に空隙部分が残る虞があり、この部分で発生する結露は腐食の原因になる。さらに、セメント硬化体１３には経時的なクラックの発生も多分に予想され、水の浸入を完全に遮断できない虞もあるなど、ロックボルト１０にあっては、頭部側部分のみならず、セメント硬化体１３中に埋没する部分においても、より一層の防錆性能の向上が望まれていた。
【０００４】
このような状況を踏まえ、近年ではロックボルトの防錆性能を向上させる手段として、二重防錆構造が検討されている。まず、セメント硬化体中への埋没部分に対しては、予め異形棒鋼の表面全体に溶融亜鉛メッキ処理を施すことで、このメッキ皮膜とその周囲のセメント硬化体とにより二重防錆を図っている。さらに、溶融亜鉛メッキ処理に代わる方法として、ダクロダイズド処理と称される金属亜鉛を３価クロム化合物で結合した耐食性皮膜を素地表面に形成する方法が提案されている（特許文献１）。
【０００５】
一方、特許文献２には、周囲にセメント硬化体が存在しない異形棒鋼の頭部に関して、頭部側の先端からセメント硬化体中に埋没させる部分（２００ｍｍ程度）を含めた所定の長さ部分に対してグリースを塗布し、さらにこのグリース層を熱収縮チューブで被覆する技術が開示されている。ただし、このロックボルトは、セメント硬化体中に埋没する部分に防錆層が存在しないので、完全な二重防錆構造とはならない。また、異形棒鋼の表面全体に溶融亜鉛メッキ処理を施すとともに、腐食を最も受けやすい前記空隙部付近を中心とする上下の領域、すなわち地表側端部からセメント硬化体の所定深さまでの５０ｃｍ程度の部分を対象として飽和ポリエステル樹脂を重ねて被覆する二重防錆技術も提案されている（特許文献３）。なお、特許文献３には外側防錆層としての飽和ポリエステル樹脂を異形棒鋼の全長に被覆することも提案されている。この場合には、埋没部分が亜鉛メッキ、飽和ポリエステル樹脂およびセメント硬化体による三重防錆構造となる。
【先行技術文献】
【特許文献】
【０００６】
【特許文献１】特開平７−１６６５４７号公報
【特許文献２】特許第４１７３５１１号公報
【特許文献３】特許第４２１１９４６号公報
【０００７】
ところで、ロックボルトの定着に使用される注入充填材としては、普通ポルトランドセメントや早強ポルトランドセメントに水を加えて懸濁液状としたセメントミルクが一般的である。本発明者らは、ロックボルトの防錆性能を向上させるために幾多の実験を重ねたところ、その過程において、新たな事実を確認するに至った。すなわち、セメントミルクのｐＨ値は一般に１２．５程度以下とされているが、硬化中のセメントミルクではその値を超えるきわめて強いアルカリ性（ｐＨ１２．５〜１３．０）になるという現象である。しかるに、これまでのロックボルトで防錆手段として使用されている溶融亜鉛メッキは、ｐＨ６．０〜１２．５の範囲内では化学的に安定であることと、セメントミルクのｐＨ値が１２．５程度以下であることを前提条件としているのである。
【０００８】
したがって、斯かる状況下に亜鉛メッキ処理を施したロックボルトを設置した場合には、亜鉛メッキ皮膜がセメントミルクによって溶解され、さらに硬化後においては雨水等に含まれる塩素イオンや温度変化などによっても亜鉛メッキ皮膜の溶解が促進され、その防錆機能が失われることが判明した。なお、特許文献１に記載のダクロダイズド処理による耐食性皮膜も基本的には金属亜鉛を主体とするものであることから、程度の差はあるが上記溶融亜鉛メッキ皮膜と同様な現象を示し、耐アルカリ性の点で十分とは言い難いものであった。すなわち、ロックボルトの定着にセメントミルクを使用する場合では、金属亜鉛を基本としたいずれの表面処理手段も埋没部分における防錆層としての機能に問題が残されているのである。
【０００９】
一方、特許文献３に記載の亜鉛メッキ層と飽和ポリエステル樹脂層からなる積層皮膜による防錆であるが、実験によるとｐＨ値が１２．５を超えた条件下では、飽和ポリエステル樹脂皮膜にアルカリ成分による劣化、浸食が見られた。斯かる防錆構造は、上記特許文献１等の亜鉛皮膜だけの防錆構造に比べると、耐食性の向上は見られるものの、強アルカリ成分に対する耐性が十分とは言い難く、セメント硬化体中に埋没する部位への適用には懸念があった。さらに、ロックボルトの最外周面の飽和ポリエステル樹脂皮膜と、これを包囲するセメント硬化体との密着性がかなり悪いことも判明した。このような接触状態では、セメント硬化体に亀裂が生じると、浸透水等が両者の境界面に沿って移動しやすくなると同時に、二重の防錆皮膜がいずれも劣化状態にあることから、ロックボルトの腐食が広範囲に及びやすく、信頼性に欠けるという問題点があった。
【００１０】
また、ＰＣ鋼より線をアンカー材（引張材）とする引張型のグラウンドアンカーにおいては、エポキシ樹脂、ポリエチレン樹脂などの合成樹脂で被覆されたＰＣ鋼より線が使用されている。この種の被覆ＰＣ鋼より線は、削孔の奥側に位置する定着長部の周囲に注入充填されたセメントミルクによって地盤に定着されるとともに、当該部位よりも地表側の部位が自由長部として緊張力が負荷される。このうちエポキシ樹脂で被覆したＰＣ鋼より線の場合には、定着長部で接触するセメントミルクの強アルカリ成分に対する耐性が十分とは言い難い。また、ポリエチレン樹脂で被覆したＰＣ鋼より線の場合では、耐アルカリ性には優れるものの、その低摩擦係数により周囲に注入充填されたセメント硬化体との付着性が必ずしも十分ではないという問題点があった。
【発明の概要】
【発明が解決しようとする課題】
【００１１】
本発明者らは、以上のような従来技術の状況に鑑み、新たな知見に基づきながら鋭意検討を重ねた結果、本発明に想到したのである。すなわち本発明では、ｐＨ値が１２．５以上の強アルカリ性の環境下でも耐性を有する被覆層を異形棒鋼やＰＣ鋼より線などの鋼製アンカー材の表面に設けることにより、特にセメント硬化体に埋没する部分での防錆機能を向上させたアンカーの提供を目的とするものである。
【課題を解決するための手段】
【００１２】
すなわち、本発明では上記課題を解決するため、セメントミルクを介して削孔内に定着する異形棒鋼などの鋼製アンカー材からなるアンカーにおいて、前記鋼製アンカー材のセメントミルク層内に埋没する部分の表面に、ｐＨ１２．５以上の強アルカリ性環境下で耐性を有する防錆被覆層を設けるという技術手段を採用した点に大きな特徴がある。この場合の防錆被覆層は、少なくともセメントミルクと接触する可能性のある先端から、セメントミルクと接触する可能性がない頭部下方の一定長さ部分を残して被覆するのが基本であるが、異形棒鋼やＰＣ鋼より線などの鋼製アンカー材の全長に渡って設けてもよい。また、ロックボルトを対象とする異形棒鋼として亜鉛メッキ処理したものを用い、この亜鉛メッキ層の外周面に防錆被覆層を設けることができる。なお、防錆被覆層に使用する素材としては、各種合成樹脂の中ではポリビニルアセタール樹脂が好適であり、その中でもポリビニルブチラール樹脂が特に好ましい。
【発明の効果】
【００１３】
本発明に係るアンカーでは、上記のような構成を採用したことにより、次の効果が得られる。
（１）異形棒鋼やＰＣ鋼より線などの鋼製アンカー材の表面に存在するｐＨ１２．５以上の強アルカリ性環境下で耐性を有する防錆被覆層は、硬化中のセメントミルクと接触したときにその強アルカリ性に対して変質、劣化することなく維持されるので、定着後にセメント硬化体に亀裂が生じた場合でも、その亀裂からセメント硬化体内に浸入した浸透水と異形棒鋼との接触を確実に遮断し、鋼製アンカー材の埋没部分を長期に渡って腐食から保護することができる。
（２）異形棒鋼などの鋼製アンカー材の頭部側まで防錆被覆層を延長して設けた場合には、掘削孔の開口付近に必然的に形成される空隙部内に雨水等が浸入した場合でも、セメント硬化体に代わりその接触を阻止し、アンカー頭部の腐食を阻止することができる。この場合、空隙部内に突出した部分とその下方に続くセメント硬化体内に埋没している部分とが、連続した防錆被覆層により包囲されているので、酸素と水の共存により腐食を最も受けやすいアンカー頭部での防錆性能の向上につながる。
（３）ロックボルト用として、予め亜鉛メッキ処理を施した異形棒鋼の表面に防錆被覆層を設けた場合には、セメント硬化体に亀裂が生じたときでも二重の防錆構造が確実に維持され信頼性の向上につながるとともに、特に合成樹脂からなる防錆被覆層においては、異形棒鋼の表面に直接被覆する場合に比べて防錆被覆層の密着性が高まる。
（４）防錆被覆層にポリビニルアセタール樹脂を使用すれば、異形棒鋼やＰＣ鋼より線などの鋼製アンカー材の表面や亜鉛メッキ皮膜との密着性が良好であり、しかも粉体塗装などの方法で簡単に被覆できるという利点がある。その中でもポリビニルブチラール樹脂は、密着性や作業性などの点でバランスが良く、この種の用途において特に好適である。
（５）防錆被覆層としてポリビニルアセタール樹脂を使用した場合には、周囲のセメント硬化体との密着性がきわめて良好であることから、その大きな付着力によってセメント硬化体との境界面付近での微小亀裂の発生を抑制し、浸入水との接触をより低減することができる。
【図面の簡単な説明】
【００１４】
【図１】本発明に係るアンカーの一実施形態であるロックボルトの一部を切り欠いた正面図である。
【図２】図１に示したロックボルトの頭部側から見た側面図である。
【図３】図１に示したロックボルトの一部を拡大した断面図である。
【図４】施工途中のロックボルトの頭部付近の状態を示した断面図である。
【図５】本発明に係るアンカーの異なる実施形態であるグラウンドアンカーの断面図である。
【図６】図５で使用する被覆ＰＣ鋼より線の断面図である。
【発明を実施するための形態】
【００１５】
本発明に係るアンカーは、ロックボルトまたはグラウンドアンカーが対象である。ロックボルトの場合には、竹節棒鋼やネジ節棒鋼などの各種の異形棒鋼を使用することができる。また、グラウンドアンカーの場合には、ＰＣ鋼より線が使用される。これら異形棒鋼やＰＣ鋼より線などの鋼製アンカー材の表面には、溶融亜鉛メッキ、電気亜鉛メッキなどによる一次防錆被覆を予め施しておいてもよい。また、防錆被覆層としては、合成樹脂やセラミックスなどのｐＨ値が１２．５以上の強アルカリ性環境下で耐性を有する素材から選択することができるが、被覆作業等を考慮すると合成樹脂が好ましい。合成樹脂の具体例としては、ポリエチレン、ポリプロピレンなどのポリオレフィン樹脂、フッ素樹脂、（ポリアミド樹脂、エポキシ樹脂、）ポリビニルアセタール樹脂などが挙げられる。この中でもポリビニルアセタール樹脂が異形棒鋼などの鋼製アンカー材やセメント硬化体に対する皮膜の密着性に優れるとともに、粉体塗装に適していることなどからして特に好適である。粉体塗装の方法としては、流動浸漬法、静電塗装法、溶射法等が挙げられる。その塗布範囲は、少なくとも定着作業において掘削孔内でセメントミルクと接触する可能性がある部位、すなわち、一般的には頭部側の先端から３０ｃｍ程度までの部分を除いたすべての表面が対象である。なお、異形棒鋼やＰＣ鋼より線などの鋼製アンカー材の全長に渡って被覆することはもちろん可能である。
【００１６】
上記ポリビニルアセタール樹脂は、ポリビニルアルコールとアルデヒドを酸性条件下でアセタール化したもので、ビニルアセタール単位とビニルアルコール単位とビニルエステル単位から構成される三元重合体である。この場合、粉体塗装に適したそれぞれの含有率は、ビニルアセタール単位４０〜８５モル％、ビニルアルコール単位１０〜５０モル％、ビニルエステル単位０．１〜３０モル％である。さらに好ましくは、ビニルアセタール単位５０〜８５モル％、ビニルアルコール単位２０〜４０モル％、ビニルエステル単位０．５〜２０モル％である。また、重合度は２００〜１７００、好適には３００〜１３００、最適には４００〜１０００である。なお、ポリビニルアセタールの重合度は、ポリビニルアセタールの原料であるポリビニルアルコールの重合度と同じである。
【００１７】
なお、本発明で使用するポリビニルアセタール樹脂は、炭素数２〜６のアルデヒドでアセタール化されたものが好ましい。斯かるアルデヒドとしては、アセトアルデヒド、プロピオンアルデヒド、ｎ−ブチルアルデヒド、イソブチルアルデヒド、ｎ−ヘキシルアルデヒド、２−エチルブチルアルデヒドなどが挙げられる。これらは単独で使用する他に、二種以上を併用してもよい。これらの中でも炭素数４〜６のアルデヒド、特にｎ−ブチルアルデヒドが好適であり、このアルデヒドを使用するポリビニルブチラール樹脂が最適である。以下、図面に基づき本発明の実施形態について説明するが、もちろんこれらの実施形態に限定されるものではなく、異形棒鋼の形状、防錆被覆層の材質の変更など、本発明の技術思想内での種々の変更実施はもちろん可能である。
【００１８】
図１ないし図３は、それぞれ本発明に係るアンカーの一実施形態であるロックボルトの正面図、側面図および拡大断面図である。図示のロックボルト１は、図１等に示したように、異形棒鋼２の外周面に一次防錆層としての溶融亜鉛メッキ皮膜３を被覆し、さらにその外側にｐＨ値が１２．５以上の強アルカリ性環境下で耐性を有するポリビニルブチラール樹脂被覆層４を二次防錆層として積層した構成である。
【００１９】
上記異形棒鋼２はネジ節棒鋼からなり、ネジ節２ａが軸心と平行で軸心に対して対向位置にある２箇所の平坦面２ｂにより分断され、図２から明らかなように、略小判形状の横断面に形成されたものである。実施形態では、異形棒鋼２の先端側端面が軸心に対して直交する平坦面となっているが、掘削孔への挿入性を考慮して約４５度の傾斜面とし、あるいは先端部分にコーン状のキャップを被せるなどしてもよい。この場合、溶融亜鉛メッキ皮膜３は異形棒鋼２の全面（外周面と端面）に渡って設けられているが、亜鉛メッキ処理を施していない異形棒鋼に対してポリビニルブチラール樹脂被覆層４を設けてもよい。
【００２０】
また、ポリビニルブチラール樹脂被覆層４は、図１から明らかなように、異形棒鋼２の頭部側（図では右側）の端面から所定長Ｌの区間２ｃの外周面を除いくすべての表面（図では左側に位置する先端側の端面を含む。）に対して連続的に設けられている。すなわち、ポリビニルブチラール樹脂被覆層４で囲まれた部分は、図３に一部を拡大して示したように、定着時にセメントミルクと接触する可能性があるセメント硬化体中への埋没部分にほぼ相当し、上記溶融亜鉛メッキ皮膜３と一体になって、ロックボルト自体で二重防錆構造を形成している。この場合、所定長Ｌはセメントミルクの硬化等に起因する沈下、あるいは設置条件などを考慮して決定すればよく、一般的には３０ｃｍ程度である。本実施形態のロックボルト１において、ポリビニルブチラール樹脂被覆層４が存在しない頭部側に近い区間２ｃは、図４に示した設置状態で空隙部１４内に位置するように予め設定されている。すなわち、ロックボルト１の頭部側に近い区間２ｃは、セメントミルクと接触することがないので、溶融亜鉛メッキ皮膜３のみの一重防錆構造で十分である。なお、ポリビニルブチラール樹脂被覆層４についても溶融亜鉛メッキ皮膜３と同様にその全長に渡って設けることは可能である。
【００２１】
次に、全長に渡り溶融亜鉛メッキ皮膜の外側にポリビニルブチラール樹脂被覆層を設けた二重防錆構造のボルト（以下、「実施例」という。）と、最外周の被覆層を飽和ポリエステル樹脂に代えたもの（以下、「比較例」という。）を対象とし、それぞれ以下の条件で耐アルカリ性試験および付着性試験を行った。
【００２２】
＜耐アルカリ性試験＞
直径１５０ｍｍ、高さ３００ｍｍのモールド缶に上記構成の被覆ボルト（全長３５０ｍｍ）を固定した状態でセメントミルク（普通ポルトランドセメント、Ｗ／Ｃ５０％）を流し込み、２週間の養生を行って十分に硬化させたものを試験体とした。ボルトの固定は、モールド缶の底面から５０ｍｍ浮かせた位置とした。なお、セメントミルクの硬化中でのｐＨを測定したところ、１２．６であった。そして、所定の養生期間が経過した後、モールド缶から試験体を脱型し、セメント硬化体を割ってボルト表面の腐食状況を観察した。それぞれセメント硬化体の内部に埋没した部分の樹脂被覆層の状態を目視で観察したところ、実施例のボルトではセメント硬化体の接触面付近から剥離したものが被覆層表面全体に付着しているものの、それらを注意深く除去した後の樹脂被覆層には劣化が認められなかった。これに対して、比較例のボルトでは樹脂被覆層の表面に多数の貫通孔が形成され、セメントミルクの強アルカリ成分による浸食が確認された。したがって、両者の間には、防食性に大きな差があった。
【００２３】
＜付着性試験＞
直径１５０ｍｍ、高さ３００ｍｍのモールド缶に上記構成の被覆ボルト（全長３５０ｍｍ）を固定した状態でセメントミルク（普通ポルトランドセメント、Ｗ／Ｃ５０％）を流し込み、２週間の養生を行って十分に硬化させたものを試験体とした。ボルトの固定は、モールド缶の上面から１００ｍｍ沈めた位置とした。そして、所定の養生期間が経過した後、モールド缶から試験体を脱型し、セメント硬化体を固定した状態でボルトの露出部分を把持して引張試験機により引き抜き、引抜中の状況と引き抜いた後のボルト表面の状態を観察した。その結果、実施例のボルトの引抜力は比較例よりも大幅に高く、引抜後の埋没部分の被覆層表面の状態は、異形棒鋼表面（亜鉛メッキ皮膜）からの剥離個所が全く認められないばかりか、上記のとおりセメント硬化体からの剥離物が被覆層の全面に付着していた。これに対して、比較例ではセメント硬化体が被覆層表面に全く付着することなく抜けた。これらの結果から、実施例で使用したポリビニルブチラール樹脂被覆層が異形棒鋼とセメント硬化体の両方に対して優れた密着性を有することが確認された。
【００２４】
本発明に係るロックボルト１は、図４に示すような使用条件において、ポリビニルブチラール樹脂被覆層４の頭部側の端部が、少なくとも空隙部１４の内部に露出するように区間Ｌを設定すればよい。これにより、セメントミルクの硬化中に内側の亜鉛メッキ皮膜３が浸食されることがなくなり、さらにその硬化後のセメント硬化体１３中への埋没部分に亀裂が発生した場合でも、ポリビニルブチラール樹脂被覆層４によって浸透水等と異形棒鋼２との接触を効果的に遮断し、防錆性能が大幅に向上する。さらに、ポリビニルブチラール樹脂被覆層４の良好な密着性は、セメント硬化体１３の表面を拘束し、微小亀裂の発生を抑止する効果も期待できる。
【００２５】
図５は、本発明に係るアンカーの別の実施形態であって、引張型のグラウンドアンカーに適用した場合の断面図である。図示のグラウンドアンカー２０では、引張材として、ｐＨ値が１２．５以上の強アルカリ性環境下で耐性を有するポリビニルブチラール樹脂を外周面の全長に渡って被覆したＰＣ鋼より線２１が使用されている。被覆ＰＣ鋼より線２１は、掘削孔Ｈの奥側部分が、周囲に注入充填されたセメント硬化体２２により地盤Ｇに定着され、定着長部２３となっている。一方、定着長部２３よりも地表側の部位は、被覆ＰＣ鋼より線２１の外側に適度な隙間を確保して被せたシース管２４により周囲のセメント硬化体２２との付着が阻止され、自由長部２５となっている。そして、被覆ＰＣ鋼より線２１は、自由長部２５の他端側において、緊張状態でアンカーヘッド２６に固定され、緊張力が負荷される。なお、シース管２４の定着長部２３の端部には、定着長部２３に跨るようにして熱収縮チューブ２７が被せられ、シース管２４の内部への水の浸入を防止している。
【００２６】
図６は、上記実施形態で使用する鋼製アンカー材としての被覆ＰＣ鋼より線２１の断面図である。被覆ＰＣ鋼より線２１は、７本のＰＣ鋼線２１ａを撚り合わせ、その撚りを開かずに各素線２１ａ間の内部空隙と外面全体にポリビニルブチラール樹脂を２１ｂを被覆した構成である。斯かる被覆ＰＣ鋼より線２１は、上記異形棒鋼の場合と同様にセメントミルク中の強アルカリ成分に浸食されることなく、また定着長部では周囲のセメント硬化体との付着性にも優れる。
【産業上の利用可能性】
【００２７】
以上説明したように、本発明に係るアンカーによれば、ロックボルトやグラウンドアンカーに適用した場合において、鋼製アンカー材の防錆性能の向上により、耐久性を高めることができる。
【符号の説明】
【００２８】
１，１０…ロックボルト、２…異形棒鋼、３…亜鉛メッキ皮膜、４…防錆被覆層、１１…掘削孔、１２…傾斜面、１３…セメント硬化体、１４…空隙部、２０…グラウンドアンカー、２１：被覆ＰＣ鋼より線、２１ａ…ＰＣ鋼線、２１ｂ：防錆被覆層、２２：セメント硬化体、２３：定着長部、２５：自由長部、Ｇ：地盤、Ｈ：掘削孔
【図１】
2011140866.tif 000003
【図２】
2011140866.tif 000004
【図３】
2011140866.tif 000005
【図４】
2011140866.tif 000006
【図５】
2011140866.tif 000007
【図６】
2011140866.tif 000008